(57)【要約】  従来のインキ組成においては一定のインキ粘度改善が期待できるものの、近年求められるグリコールエーテル系インキに用いた場合には、インキ調製した際の増粘を抑制できないものであった。また、このようなインキ粘度改善と、グリコールエーテル系インキにおいて重要な印刷適性である再溶解性と、を両立可能な銅フタロシアニン顔料組成物は知られていない。このような中、本発明が解決しようとする課題は、グリコールエーテル系インキにおいて、粘度が低く、かつ、再溶解性に優れる銅フタロシアニン顔料組成物を提供することにある。  銅フタロシアニン顔料に対し、特定の銅フタロシアニン酸誘導体を組み合わせることで、グリコールエーテル系インキとした際の顕著に粘度が低く、かつ、同インキとの馴染みが良好な顔料組成物が得られることを見出し、本発明を完成するに至った。【特許請求の範囲】
【請求項１】
銅フタロシアニン顔料と、一般式（Ｉ）で表される銅フタロシアニンスルホン酸誘導体と、
【化１】
2020017197.tif 000006
一般式（Ｉ）
［式中、ｎは０．５〜１．５で平均置換基数を示す。］
一般式（ＩＩ）で表される銅フタロシアニン誘導体と、
【化２】
2020017197.tif 000007
一般式（ＩＩ）
［式中、Ｒ１はＣ１〜Ｃ２０のアルキル基を示す。ｎは０．５〜１．５で平均置換基数を示す。]
一般式（ＩＩＩ）で表される銅フタロシアニン誘導体
【化３】
2020017197.tif 000008
一般式（ＩＩＩ）
［式中、Ｒ２、Ｒ３、Ｒ４及びＲ５はそれぞれ独立に、Ｃ１〜Ｃ２０のアルキル基を示し、Ｒ２、Ｒ３、Ｒ４及びＲ５のうち少なくとも一つはＣ６〜Ｃ２０のアルキル基である。ｎは０．５〜１．５で平均置換基数を示す。］
と、を含有することを特徴とする銅フタロシアニン顔料組成物。
【請求項２】
請求項１記載の一般式（Ｉ）で表される銅フタロシアニンスルホン酸誘導体が２質量％以上４質量％以下、項１記載の一般式（ＩＩ）で表される銅フタロシアニン誘導体が５質量％以上６質量％以下、項１記載の一般式（ＩＩＩ）で表される銅フタロシアニン誘導体が０．５質量％以上５質量％以下で含有することを特徴とする項１に記載の銅フタロシアニン顔料組成物。
【請求項３】
請求項１または２に記載の銅フタロシアニン顔料組成物と、ニトロセルロース樹脂と、グリコールエーテル系溶剤と、を含むことを特徴とするインキ組成物。
【発明の詳細な説明】
【技術分野】
【０００１】
本発明は、印刷インキ、塗料、着色成形品、捺染など広範な用途に用いることができる銅フタロシアニン顔料組成物に関する。
【背景技術】
【０００２】
一般に、着色を目的とする顔料は微細な粒子からなっている。たとえば、グラビア印刷、フレキソ印刷等の印刷インキや塗料のように、微細な一次粒子の凝集体である顔料を媒体中に分散する場合において、粒子の凝集をほぐすために長時間強い力をかけて分散したり、分散剤を添加したりするなどの工夫がなされている。【０００３】
なかでも、銅フタロシアニン顔料は様々な場面で使用される顔料であるものの、各種用途に着色剤として用いる際には流動性に係る問題が顕著であった。さらに近年、汎用印刷においても環境負荷が小さく、且つ、印刷物表面のレベリング性向上が可能なインキが求められるようになり、これを達成する為、グリコールエーテルを主成分とした低乾燥速度インキ（以下、グリコールエーテル系インキ、と表記する）が注目されている。グリコールエーテル系インキは従来のアルコール系インキよりも揮発性が低く、低乾燥速度化に伴う印刷物表面のレベリング性向上（高精細化）が期待される。しかしながら、グリコールエーテル系インキのインキ特性や印刷適性に関する知見は未だ少ない。グリコールエーテル系インキのインキ特性としては、粘度が挙げられ、印刷適性としては、再溶解性が挙げられる。【０００４】
銅フタロシアニン顔料組成物のインキ特性向上のために、たとえば、特許文献１には、印刷インキ及び塗料用途において銅フタロシアニンスルホン酸アンモニウム塩（１級〜４級）を処理する方法が開示されている。
【先行技術文献】
【特許文献】
【０００５】
【特許文献１】特開平７−５３８８９号公報
【発明の開示】
【発明が解決しようとする課題】
【０００６】
しかしながら、特許文献１に記載の方法では、従来のインキ組成においては一定のインキ粘度改善が期待できるものの、近年求められるグリコールエーテル系インキに用いた場合には、インキ調製した際の増粘を抑制できないものであった。また、このようなインキ粘度改善と、グリコールエーテル系インキにおいて重要な印刷適性である再溶解性と、を両立可能な銅フタロシアニン顔料組成物は知られていない。【０００７】
このような中、本発明が解決しようとする課題は、グリコールエーテル系インキにおいて、粘度が低く、かつ、再溶解性に優れる銅フタロシアニン顔料組成物を提供することにある。
【課題を解決するための手段】
【０００８】
本発明者らは、上述の課題を解決すべく鋭意検討した結果、銅フタロシアニン顔料に対し、特定の銅フタロシアニン酸誘導体を組み合わせることで、グリコールエーテル系インキとした際の顕著に粘度が低く、かつ、同インキとの馴染みが良好な顔料組成物が得られることを見出し、本発明を完成するに至った。【０００９】
即ち本発明は、
『項１．銅フタロシアニン顔料と、
一般式（Ｉ）で表される銅フタロシアニンスルホン酸誘導体と、【００１０】
【化１】
2020017197.tif 000002
一般式（Ｉ）【００１１】
［式中、ｎは０．５〜１．５で平均置換基数を示す。］
一般式（ＩＩ）で表される銅フタロシアニン誘導体と、【００１２】
【化２】
2020017197.tif 000003
一般式（ＩＩ）【００１３】
［式中、Ｒ１はＣ１〜Ｃ２０のアルキル基を示す。ｎは０．５〜１．５で平均置換基数を示す。]
一般式（ＩＩＩ）で表される銅フタロシアニン誘導体【００１４】
【化３】
2020017197.tif 000004
一般式（ＩＩＩ）【００１５】
［式中、Ｒ２、Ｒ３、Ｒ４及びＲ５はそれぞれ独立に、Ｃ１〜Ｃ２０のアルキル基を示し、Ｒ２、Ｒ３、Ｒ４及びＲ５のうち少なくとも一つはＣ６〜Ｃ２０のアルキル基である。ｎは０．５〜１．５で平均置換基数を示す。］
と、を含有することを特徴とする銅フタロシアニン顔料組成物。  【００１６】
項２．項１記載の一般式（Ｉ）で表される銅フタロシアニンスルホン酸誘導体が２質量％以上４質量％以下、項１記載の一般式（ＩＩ）で表される銅フタロシアニン誘導体が５質量％以上６質量％以下、項１記載の一般式（ＩＩＩ）で表される銅フタロシアニン誘導体が０．５質量％以上５質量％以下で含有することを特徴とする項１に記載の銅フタロシアニン顔料組成物。【００１７】
項３．項１〜２のいずれか一項に記載の銅フタロシアニン顔料組成物と、ニトロセルロース樹脂と、グリコールエーテル系溶剤と、を少なくとも含むことを特徴とするインキ組成物。』に関する。
【発明の効果】
【００１８】
本発明によれば、特に、グリコールエーテル系インキにおいて、粘度が低く、かつ、再溶解性に優れる銅フタロシアニン顔料組成物を提供することができる。
【図面の簡単な説明】
【００１９】
【図１】実施例１の顔料組成物のＩＲチャート
【図２】実施例４の顔料組成物のＩＲチャート
【図３】比較例１の顔料組成物のＩＲチャート
【図４】比較例７の顔料組成物のＩＲチャート
【発明を実施するための形態】
【００２０】
以下、本発明を詳細に説明する。
【００２１】
本発明は、銅フタロシアニン顔料と、一般式（Ｉ）で表される銅フタロシアニンスルホン酸誘導体と、一般式（ＩＩ）で表される銅フタロシアニン誘導体と、一般式（ＩＩＩ）で表される銅フタロシアニン誘導体と、を含有することを特徴とする銅フタロシアニン顔料組成物である。
【００２２】
このような本発明の顔料組成物によれば、印刷インキや塗料として使用した際にも優れた流動性を示す。さらに、本発明の顔料組成物は、近年求められているグリコールエーテル系インキにおいて、粘度が低く、かつ、再溶解性に優れる。
【００２３】
本発明において、粘度が低いとは、特にインキ調製した際の初期粘度が低いことを示す。
【００２４】
本発明において、再溶解性とは、インキにおいて、顔料組成物が、一旦乾燥物となった後のインキを構成する溶剤への溶解性のことである。例えば、再溶解性が低い（悪い）とは、顔料組成物が、一旦乾燥物となると、再度、溶剤へ溶解しにくい状態のことをいう。
【００２５】
印刷実機において、メディアへ転写（印刷）後、印刷版に残ったインキは比較的乾燥しやすい。そのため、インキ壷に戻った際、自らのインキに再度溶解することが好ましいとされている。ところが、再溶解性が悪い場合、乾燥したインキが積層することで、メディアへの転写不良、印刷スジが発生するなど印刷性に支障をきたすことが知られている。これらの観点から、再溶解性は重要な印刷適性の１つと言える。
【００２６】
＜銅フタロシアニン顔料の説明＞
本発明に用いる銅フタロシアニン顔料は、銅フタロシアニンクルード（β）を乾式磨砕により微細化し、その後、溶剤顔料化にてβ型に結晶変換されたもの、或いは銅フタロシアニンクルード（β）を溶剤と共に無機塩の結晶を用いて加熱磨砕処理して得られたβ型の銅フタロシアニンなどが挙げられる。本発明に用いる銅フタロシアニン顔料は、市販品（たとえば、ＤＩＣ社製ＦＡＳＴＯＧＥＮ  ＢＬＵＥ  ５３６２ＫやＦＡＳＴＯＧＥＮ  ＢＬＵＥ  ＴＧＲなどが挙げられる）を用いても良いし、公知慣用の方法で製造して用いても良い。また色相調整など必要に応じて性能に悪影響を及ぼさない範囲で、α型銅フタロシアニン顔料や他構造顔料を含んでいても構わない。もちろん製造後に適宜公知の処理を加えて本発明に用いても良い。
【００２７】
顔料結晶制御や用途適性向上を目的に樹脂による表面処理、顔料誘導体や分散剤による表面改質が施されたβ型銅フタロシアニンであっても、性能に悪影響を及ぼさない限り使用しても構わない。 
【００２８】
＜顔料誘導体の説明＞
本発明においては、上述のように、銅フタロシアニン顔料に対し、一般式（Ｉ）で表される銅フタロシアニンスルホン酸誘導体と、一般式（ＩＩ）で表される銅フタロシアニン誘導体及び一般式（ＩＩＩ）で表される銅フタロシアニン誘導体の３種の顔料誘導体を併用することで上記した優れた効果を得ることができる。
【００２９】
ここで、上記一般式（Ｉ）で表される銅フタロシアニンスルホン酸誘導体は、スルホ基の置換基数の異なる銅フタロシアニン化合物の混合物である。平均置換基数ｎは０．５〜１．５であり、さらに０．８〜１．２が好ましい。平均置換基数が０．５未満である場合、グリコールエーテル系インキにて十分な粘度低減効果が得られない。また平均置換基数が１．５を超える場合、同インキとの馴染みが不十分となり良好な再溶解性が得られない。
【００３０】
銅フタロシアニン骨格が銅フタロシアニン顔料への吸着部位として働く一方、スルホ基がニトロセルロース樹脂（以下、ＮＣ樹脂と称する場合がある）等の吸着部位として働くことで、顔料及び一般式（Ｉ）で表される銅フタロシアニンスルホン酸誘導体表面に樹脂が吸着できるようになる。そのため、インク溶剤中の樹脂抵抗が低減されインキ粘度を下げる効果が得られる。
【００３１】
また、上記一般式（ＩＩ）で表される銅フタロシアニン誘導体は、スルホン酸アンモニウム基の置換基数が異なる銅フタロシアニン化合物の混合物である。平均置換基数ｎは０．５〜１．５であり、さらに０．８〜１．２が好ましい。平均置換基数が０．５未満である場合、グリコールエーテル系インキとの馴染みが不十分となり良好な再溶解性が得られない。また平均置換基数が１．５を超える場合、同インキと過剰に馴染み合う為インキ粘度が増粘してしまう。
【００３２】
銅フタロシアニン骨格が銅フタロシアニン顔料への吸着部位として働く一方、スルホン酸アンモニウム塩部分が希釈溶剤であるアルコール系溶剤との相溶基として働く事で、顔料及び一般式（ＩＩ）で表される銅フタロシアニン誘導体の分散性が向上し、樹脂の成膜を適度に阻害する事で良好な再溶解性が発現される。
【００３３】
また、一般式（ＩＩＩ）で表される銅フタロシアニン誘導体は、スルホン酸４級アンモニウム基の置換基数が異なる銅フタロシアニン化合物の混合物である。平均置換基数ｎは０．５〜１．５であり、さらに０．８〜１．２が好ましい。平均置換基数が０．５未満である場合、グリコールエーテル系インキとの馴染みが不十分となり良好な再溶解性が得られない。また平均置換基数が１．５を超える場合、同インキと過剰に馴染み合う為インキ粘度が増粘してしまう。
【００３４】
銅フタロシアニン骨格が銅フタロシアニン顔料への吸着部位として働く一方、スルホン酸４級アンモニウム塩部分がグリコールエーテル系溶剤との相溶基として働くことで、顔料及び一般式(ＩＩＩ)で表される銅フタロシアニン誘導体のインク溶剤への分散性が向上し、樹脂の成膜を適度に阻害する事で良好な再溶解性が発現される。
【００３５】
グリコールエーテル系インキは、主溶剤であるグリコールエーテルに加え、希釈溶剤としてアルコール溶剤を用いていることが一般的であり非常に複雑な系となっている。本発明では、上記の効果を有する３種の特定の誘導体の相乗効果により、グリコールエーテル系インキにおいて極めて低い粘度と再溶解性を発現したと推定される。
【００３６】
ここで、一般式中、「Ｃ１〜Ｃ２０のアルキル基」とは、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−イコシル基などが挙げられる。
【００３７】
Ｒ２、Ｒ３、Ｒ４及びＲ５のうち少なくとも一つがとり得る「Ｃ６〜Ｃ２０のアルキル基」は、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−イコシル基などが挙げられる。
【００３８】
本明細書においては、「ｎ−」はノルマルを示し、例えば、「ｎ−プロピル基」は「ノルマルプロピル基」を示す。
【００３９】
さらに本発明の優れた効果を得るためには、Ｒ１がＣ６〜Ｃ２０のアルキル基であることが好ましく、Ｃ１０〜Ｃ１５のアルキル基であることが特に好ましい。また、さらに本発明の優れた効果を得るためには、Ｒ２、Ｒ３、Ｒ４及びＲ５は、これらのうち２つがＣ６〜Ｃ２０のアルキル基であることが好ましく、Ｃ１５〜Ｃ１８のアルキル基であることが特に好ましい。なお、当該「Ｃ６〜Ｃ２０のアルキル基」、「Ｃ１０〜Ｃ１５のアルキル基」、「Ｃ１５〜Ｃ１８のアルキル基」は上述のものが挙げられる。
【００４０】
Ｒ２、Ｒ３、Ｒ４及びＲ５のうち１つ〜３つのＲが「Ｃ６〜Ｃ２０のアルキル基」である場合に、残りの１つ〜３つのＲはＣ１〜Ｃ２０のアルキル基であるが、流動性がより高められる観点から、Ｃ１〜Ｃ３のアルキル基であることが好ましい。
【００４１】
もちろん、本発明においてはＲ２、Ｒ３、Ｒ４及びＲ５のすべてが「Ｃ６〜Ｃ２０のアルキル基」であっても本発明の効果を得ることができる。
【００４２】
本発明は、無数に考えられる誘導体の中から、試行錯誤により、銅フタロシアニンに対してこれら３つの顔料誘導体を併用することで、上記本発明の効果を得られることを見出したことによる。
【００４３】
本発明は試行錯誤により見出されたものであるから作用機序は定かではないが本発明者らは次のような観点から検討した。
【００４４】
顔料若しくは顔料誘導体がインキ溶剤に素早く馴染まないと、乾燥過程においてインキ樹脂のみが優先的に強固に結合・成膜してしまい、インキ溶剤への再溶解性が著しく低下してしまう。そこで、グリコールエーテル系溶剤に馴染みの良い銅フタロシアニンスルホン酸４級アンモニウム塩を処理する事で、塗膜間に顔料若しくは顔料誘導体を均一に分散させ再溶解性が発現する適度な塗膜強度にする事が可能となると考えられる。この効果は銅フタロシアニンスルホン酸１級アンモニウム塩などの従来検討されてきたような誘導体添加だけでは発現できない。
【００４５】
＜配合量の説明＞
銅フタロシアニン顔料組成物中に
一般式（Ｉ）で表される銅フタロシアニンスルホン酸誘導体が２．０質量％以上４．０質量％以下、一般式（ＩＩ）で表される銅フタロシアニン誘導体が５．０質量％以上６．０質量％以下、
一般式（ＩＩＩ）で表される銅フタロシアニン誘導体が０．５質量％以上５．０質量％以下で含有するように用いることにより、本発明の効果をより好適に得ることができる。
【００４６】
＜顔料誘導体の製造方法＞
ここで、各顔料誘導体の製法を示す。いずれの方法を採用しても良い。原料となる、一般式（Ｉ）の銅フタロシアニンスルホン酸誘導体は、市販もしくは公知慣用の方法で製造したものを使用することができ、市販品としては、銅フタロシアニンスルホン酸誘導体（Ｌｕｂｒｉｚｏｌ社製  Ｓｏｌｓｐｅｒｓｅ  １２０００）を使用することができ、公知慣用の方法としては、例えば、銅フタロシアニン顔料を濃硫酸または発煙硫酸によりスルホン化することによって、または上記出発物質をクロロスルホン酸でスルホクロロ化し、次いで水で加水分解することによって一般式（Ｉ）の銅フタロシアニンスルホン酸誘導体を製造できる。
【００４７】
この銅フタロシアニンスルホン酸誘導体の水または有機溶剤の均一または不均一な相において、アミンまたはアンモニウム塩を溶解温度以上に保ち混合することで所望の誘導体が得られる。銅フタロシアニンスルホン酸誘導体のスルホ基１モルに対し、１モルのアミンまたはアンモニウム塩を使用することで、一般式(ＩＩ)、一般式(ＩＩＩ)で表される顔料誘導体を製造することができる。
【００４８】
一般式（ＩＩ）の銅フタロシアニン誘導体を作成する為の１級アミンとしては、メチルアミン、エチルアミン、ｎ−プロピルアミン、ｎ−ブチルアミン、ｎ-ペンチルアミン、ｎ-ヘキシルアミン、ｎ-ヘプチルアミン、ｎ-オクチルアミン、ｎ-ノニルアミン、ｎ-デシルアミン、ｎ-ウンデシルアミン、ｎ-ドデシルアミン、ｎ−トリデシルアミン、ｎ−テトラデシルアミン、ｎ−ペンタデシルアミン、ｎ−ヘキサデシルアミン、ｎ−ヘプタデシルアミン、ｎ−オクタデシルアミン、ｎ−ノナデシルアミン、ｎ−イコシルアミンなどが挙げられる。またこれからの構造異性体でもよいし、２重結合を有するものでもよい。
【００４９】
一般式（ＩＩＩ）の銅フタロシアニン誘導体を作成する為の４級アンモニウム塩としては、ジラウリルジメチルアンモニウムクロリド、ジメチルジステアリルアンモニウムクロリド、ジメチルジデシルアンモニウムクロリド、ジメチルジドデシルアンモニウムクロリド、トリメチルステアリルアンモニウムクロリド、トリメチルドデシルアンモニウムクロリド、トリメチルオクタデシルアンモニウムクロリド、ジメチルドデシルテトラデシルアンモニウムクロリド、ジメチルヘキサデシルオクタデシルアンモニウムクロリドなどが挙げられる。
【００５０】
本発明の顔料組成物を簡便に得る方法の一例を以下に述べるが、本発明はこれらに限定して解釈されるべきものではない。
＜顔料組成物の製造方法＞
原料となる銅フタロシアニンクルードを乾式磨砕し、粗銅フタロシアニン顔料を得る。この粗銅フタロシアニンクルード顔料と一般式（Ｉ）の銅フタロシアニンスルホン酸を溶媒に添加、攪拌し顔料スラリーを得る。その後加熱攪拌し、脱溶媒工程にて顔料スラリーと溶媒を離別する。離別した顔料スラリーへ１級アミン溶解液を添加、攪拌、ｐＨ調整を行う表面処理工程と、顔料スラリーを濾過し、濾物を乾燥、粉砕させる工程を経てパウダー状の顔料組成物を得る。このパウダー状の顔料組成物に一般式（ＩＩＩ）の銅フタロシアニン誘導体をパウダー配合する工程を経て目的の顔料組成物を得ることができる。
【００５１】
ここで、上記製法の表面処理工程に、４級アンモニウム塩の溶解液を加える方法や、同表面処理工程へ一般式（ＩＩ）、一般式（ＩＩＩ）の誘導体をそれぞれ加える方法でも目的の顔料組成物を得ることができる。このとき、一般式（ＩＩ）および一般式（ＩＩＩ）の誘導体の形態はスラリーでもよいし、ウェットケーキでもよいし、パウダーでもよい。
【００５２】
さらに、乾燥銅フタロシアニン顔料に対し、一般式（Ｉ）、一般式（ＩＩ）、一般式（ＩＩＩ）の誘導体をそれぞれ混合する方法や、ニーダー磨砕顔料化中に一般式（Ｉ）、一般式（ＩＩ）、一般式（ＩＩＩ）の誘導体を投入する方法でも同様に目的の顔料組成物を得ることができる。
【００５３】
なお、本発明の顔料組成物は、本発明の効果に好ましくない影響を与えない限りにおいて、さらに添加剤や分散剤などを含有させ、各用途に適するように調整可能である。
【００５４】
また、本発明の顔料組成物は、着色成分としてβ型銅フタロシアニン顔料以外の有機顔料を併用して用いることもできる。
【００５５】
併用可能な有機顔料は各種用途にあわせて公知の有機顔料の中から適宜選抜して用いることができる。
【００５６】
こうして得られた本発明の顔料組成物は、着色機能を必要とするような用途であれば何れにも好適に使用できる。例えば、塗料、印刷インキ、着色成形品、静電荷像現像用トナー、液晶表示装置のカラーフィルタ、インクジェット記録用水性インク等の公知慣用の各種用途に使用することができる。
【００５７】
本発明の顔料組成物は、初期粘度、貯蔵安定性にも優れた印刷インキを提供できる。印刷インキは、本発明の顔料組成物に対して、公知慣用の各種バインダー樹脂、各種溶媒、各種添加剤等を、従来の調製方法に従って混合することにより調製することができる。具体的には、顔料濃度の高いリキッドインキ用ベースインキを調整し、各種バインダー、各種溶媒、各種添加剤等を使用することにより、リキッドインキを調整することができる。
【００５８】
本発明の顔料組成物は、初期粘度、貯蔵安定性に優れたＰＵインキやＮＣインキの製造が可能であり、グラビア印刷インキやフレキソ印刷インキ用の有機顔料組成物として好適である。ＰＵインキはＰＵ樹脂、顔料、溶剤、各種添加剤よりなり、ＮＣインキはＮＣ樹脂、顔料、溶剤、各種添加剤よりなる。ＰＵ樹脂は、ウレタン構造を骨格内に有していれば、特に、限定されず、ポリウレタン、ポリウレタンポリウレア等も含む。それぞれ溶剤としては、
トルエン、キシレンなどの芳香族有機溶剤；
メチルエチルケトン、メチルイソブチルケトン、シクロヘキサノン、２−ヘプタノン、３−ヘプタノンなどのケトン系溶剤；
酢酸エチル、酢酸ｎ−プロピル、酢酸イソプロピル、酢酸イソブチル、プロピレングリコールモノエチルエーテルアセテート、プロピレングリコールモノメチルエーテルアセテートなどのエステル系溶剤；
メタノール、エタノール、ｎ−プロパノール、イソプロパノール、ｎ−ブタノール、イソブタノール、ｔ−ブタノールなどのアルコール系溶剤；
エチレングリコールモノメチルエーテル、エチレングリコールモノエチルエーテル、エチレングリコールモノ−ｎ−プロピルエーテル、エチレングリコールモノ−ｉ−プロピルエーテル、エチレングリコールモノ−ｎ−ブチルエーテル、エチレングリコールモノ−ｉ−ブチルエーテル、エチレングリコールモノ−ｔ−ブチルエーテル、プロピレングリコールモノメチルエーテル、プロピレングリコールモノエチルエーテル、プロピレングリコールモノ−ｎ−プロピルエーテル、プロピレングリコールモノ−ｉ−プロピルエーテル、プロピレングリコールモノ−ｎ−ブチルエーテル、プロピレングリコールモノ−ｉ−ブチルエーテル、プロピレングリコールモノ−ｔ−ブチルエーテル、エチレングリコールジメチルエーテル、エチレングリコールジエチルエーテル、エチレングリコールジ−ｎ−プロピルエーテル、エチレングリコールジ−ｉ−プロピルエーテル、エチレングリコールジ−ｎ−ブチルエーテル、エチレングリコールジ−ｉ−ブチルエーテル、エチレングリコールジ−ｔ−ブチルエーテル、プロピレングリコールジメチルエーテル、プロピレングリコールジエチルエーテル、プロピレングリコールジ−ｎ−プロピルエーテル、プロピレングリコールジ−ｉ−プロピルエーテル、プロピレングリコールジ−ｎ−ブチルエーテル、プロピレングリコールジ−ｉ−ブチルエーテル、プロピレングリコールジ−ｔ−ブチルエーテル、ジエチレングリコールモノメチルエーテル、ジエチレングリコールモノエチルエーテル、ジエチレングリコールモノ−ｎ−プロピルエーテル、ジエチレングリコールモノ−ｉ−プロピルエーテル、ジエチレングリコールモノ−ｎ−ブチルエーテル、ジエチレングリコールモノ−ｉ−ブチルエーテル、ジエチレングリコールモノ−ｔ−ブチルエーテル、ジエチレングリコールジメチルエーテル、ジエチレングリコールジエチルエーテル、ジエチレングリコールジ−ｎ−プロピルエーテル、ジエチレングリコールジ−ｉ−プロピルエーテル、ジエチレングリコールジ−ｎ−ブチルエーテル、ジエチレングリコールジ−ｉ−ブチルエーテル、ジエチレングリコールジ−ｔ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉ−プロピルエーテル、ジプロピレングリコールモノ−ｎ−ブチルエーテル、ジプロピレングリコールモノ−ｉ−ブチルエーテル、ジプロピレングリコールモノ−ｔ−ブチルエーテル、ジプロピレングリコールジメチルエーテル、ジプロピレングリコールジエチルエーテル、ジプロピレングリコールジ−ｎ−プロピルエーテル、ジプロピレングリコールジ−ｉ−プロピルエーテル、ジプロピレングリコールジ−ｎ−ブチルエーテル、ジプロピレングリコールジ−ｉ−ブチルエーテル、ジプロピレングリコールジ−ｔ−ブチルエーテル、エチレングリコールモノメチルエーテルアセテート、エチレングリコールモノエチルエーテルアセテート、ジエチレングリコールモノメチルエーテルアセテート、ジエチレングリコールモノエチルエーテルアセテートなどのグリコールエーテル系溶剤；などが挙げられる。
【００５９】
本発明の顔料組成物は、いずれの溶剤で構成されたインキに対しても優れた流動性を示すが、近年市場要求が高まるグリコールエーテル系インキへの適用性を厚く述べるために、以下詳述する。
【００６０】
近年、汎用印刷分野においても環境負荷が小さく、且つ、印刷物表面のレベリング性向上が可能なインキが求められるようになってきた。これを達成するため、グリコールエーテル系溶剤を主成分とした低乾燥速度インキ（以下、グリコールエーテル系インキ、と表記する）が注目されている。グリコールエーテル系インキは従来のアルコール系インキよりも揮発性が低く、低乾燥速度化に伴う印刷物表面のレベリング性向上（高精細化）が期待される。しかしながら、グリコールエーテル系インキのインキ特性や印刷適性に関する知見は未だ少ない。このような中、グリコールエーテル系インキのインキ特性としては、粘度が重要な特性であることはわかっているものの、従来のアルコール系インキと同様のフタロシアニン顔料の流動性改善技術を用いたとしても、十分な流動性が確保できているとはいえない現状が明らかになってきた。
【００６１】
このような近年求められるインキを構成する溶剤である観点から言及すれば、本発明のインキ組成物は、本発明の顔料組成物と、グリコールエーテル系溶剤とを少なくとも含むことが好ましい。
【００６２】
このようなグリコールエーテル系溶剤の中でも、エチレングリコールモノメチルエーテル、エチレングリコールモノエチルエーテル、エチレングリコールモノプロピルエーテル、プロピレングリコールモノメチルエーテル、プロピレングリコールモノエチルエーテル、プロピレングリコールモノプロピルエーテルが好ましく、プロピレングリコールモノエチルエーテルがより好ましい。
【００６３】
なお、溶剤は、単独で用いられても二種以上が併用されてもよい。各種添加剤としては、アニオン性、ノニオン性、カチオン性、両イオン性などの界面活性剤、ガムロジン、重合ロジン、不均化ロジン、水添ロジン、マレイン化ロジン、硬化ロジン、フタル酸アルキッド樹脂などのロジン類、顔料誘導体、分散剤、湿潤剤、接着補助剤、レベリング剤、消泡剤、帯電防止剤、トラッピング剤、ブロッキング防止剤、ワックス成分などを使用することができる。
【００６４】
本発明の顔料組成物は、いずれの樹脂で構成されたインキに対しても優れた流動性を示すが、ニトロセルロースにおいて有用である。ニトロセルロースは硝化綿とも呼ばれ、 セルロースの水酸基が硫酸と硝酸の混酸により硝化された樹脂である。硝化度によってニトロセルロースの溶剤に対する溶解性は変化し、硝化度の高いものは炭化水素系溶剤やエステル系溶剤に、硝化度の低いものはアルコール系溶剤に使用される。ニトロセルロースは、そのガラス転移点が高く、印刷物の巻き取り時のブロッキングもほとんどない。さらに、ニトロセルロース系のグラビアインキは印刷適性も良いため、ニトロセルロースは印刷インキのバインダー樹脂として広く使用されている。
【００６５】
本発明の顔料組成物を印刷インキとして用いる場合、上記のようにして調製された本発明の顔料組成物を使用した印刷インキを酢酸エチルやポリウレタン系ワニス、ポリアミド系ワニスに希釈して用いることができる。印刷インキの調製は公知慣用の方法を採用することができる。
【００６６】
本発明の顔料組成物を着色剤としての塗料とする場合、塗料として使用される樹脂としては、アクリル樹脂、メラミン樹脂、エポキシ樹脂、ポリエステル樹脂、ポリウレタン樹脂、ポリアミド樹脂、フェノール樹脂など様々である。
【００６７】
塗料に使用される溶媒としては、酢酸エステル系溶剤、プロピオネート系溶剤、アルコール系溶剤、エーテル系溶剤、ケトン系溶剤、脂肪族炭化水素系溶剤、窒素化合物系溶剤、ラクトン系溶剤、カルバミン酸メチルとカルバミン酸エチルの４８：５２の混合物のようなカルバミン酸エステル、水等がある。溶媒としては、特にプロピオネート系、アルコール系、エーテル系、ケトン系、窒素化合物系、ラクトン系、水等の極性溶媒で水可溶のものが適している。
【００６８】
また、顔料組成物を、液状樹脂中で分散し又は混合し、塗料用樹脂組成物とする場合に、通常の添加剤類、例えば、分散剤類、充填剤類、塗料補助剤類、乾燥剤類、可塑剤類及び／又は補助顔料を用いることができる。これは、それぞれの成分を、単独又は幾つかを一緒にして、全ての成分を集め、又はそれらの全部を一度に加えることによって、分散又は混合して達成される。
【００６９】
上記のように用途にあわせて調製された顔料組成物を含む組成物を分散する分散機としては、ディスパー、ホモミキサー、ペイントコンディショナー、スキャンデックス、ビーズミル、アトライター、ボールミル、二本ロール、三本ロール、加圧ニーダー等の公知の分散機が挙げられるが、これらに限定されるものではない。顔料組成物の分散は、これらの分散機にて分散が可能な粘度になるよう、樹脂、溶剤が添加され分散される。分散後の高濃度塗料ベースは固形分５〜２０％であり、これにさらに樹脂、溶剤を混合し塗料として使用に供される。
【００７０】
以下、実施例及び比較例を用いて本発明を更に詳細に説明する。以下の実施例及び比較例において特に断りの無い限り、「％」は「質量％」を表すものとする。
【００７１】
実施例１
（第一工程）ＤＩＣ株式会社製銅フタロシアニンクルードをアトライターにて乾式磨砕を行い、銅フタロシアニン磨砕物を得た。
【００７２】
（第二工程）この銅フタロシアニン磨砕物２００．０部に対し、ロジン溶解液３３０．０部、（１）銅フタロシアニンスルホン酸溶解液４５０．０部加えた。これに２２０．０部の水を追加し、９３℃まで加熱した。加熱終了後直ちにキシレン１５部を加え、９３℃で３時間攪拌した。攪拌終了後、（２）銅フタロシアニンスルホン酸溶解液３３６．５部を追加し、９３℃で１時間追加分散した。分散終了後、１００℃まで昇温しキシレンを留去した。留去後全体量が４０００．０部となるまで水を追加し、９％酢酸水溶液を３０分かけて滴下しｐＨ３．９に調整した。これに５００．０部のラウリルアミン(１級アンモニウム(モノアルキル))酢酸溶解液を加え１時間攪拌処理した。これに銅フタロシアニンスルホン酸４級ジメチルジアルキル(Ｃ＝１８)アンモニウム塩のパウダーを７．３部加え更に３０分攪拌処理した。その後ろ過し、顔料プレスケーキを２５０．０部のイオン交換水でリスラリーした。攪拌処理終了後、スプレードライヤーにて乾燥しパウダー状の顔料組成物を得た。  
【００７３】
得られた顔料組成物のＩＲチャートを図１に示す。
【００７４】
１０３０ｃｍ−１付近に銅フタロシアニンスルホン酸、３０００ｃｍ−１付近に銅フタロシアニンスルホン酸４級アンモニウム塩の吸収が見られた。
【００７５】
実施例１で用いた次の項目について以下説明する。
・ロジン溶解液について
水３２０．０部に２０．０％水酸化ナトリウム水溶液を１５．０部、水添ロジンを１５．０部加え、加熱攪拌により水添ロジンを溶解させたもの。
・上記（１）銅フタロシアニンスルホン酸溶解液について
水４３４．３部へ２０％水酸化ナトリウム水溶液７．４部、平均置換基数１．０の銅フタロシアニンスルホン酸８．３部を加え、加熱攪拌により平均置換基数１．０のフタロシアニンスルホン酸を溶解させたもの。
・上記（２）銅フタロシアニンスルホン酸溶解液について
水３２３．２部へ２０％水酸化ナトリウム水溶液４．３部、平均置換基数１．０の銅フタロシアニンスルホン酸９．０部を加え、加熱攪拌により平均置換基数１．０の銅フタロシアニンスルホン酸を溶解させたもの。
・ラウリルアミン(１級アンモニウム(モノアルキル))酢酸溶解液について
水４７１．８部へ９９％酢酸２２．０部、ラウリルアミン４．７部を加え、ラウリルアミンを加熱攪拌によりを溶解させたもの。
・銅フタロシアニンスルホン酸４級ジメチルジアルキル(Ｃ＝１８)塩のパウダー作成方法
水４４０．０部に２０％水酸化ナトリウム水溶液３．６部と平均置換基数１．０の銅フタロシアニンスルホン酸１７．３部を加え加熱攪拌により溶解させた。そこへ水４７１．８部に９９％酢酸２２，０部と塩化ジメチルジアルキル(Ｃ＝１８)アンモニウム２７．５部を加え、加熱攪拌により溶解させたものを滴下した。ｐＨを７〜８の弱アルカリに調整し、ろ過により平均置換基数１．０の銅フタロシアニンスルホン酸４級ジメチルジアルキル(Ｃ＝１８)アンモニウム塩のプレスケーキを得た。これを乾燥、粉砕しパウダー状の平均置換基数１．０の銅フタロシアニンスルホン酸４級ジメチルジアルキル(C＝１８)アンモニウム塩を得た。
【００７６】
実施例２
（第一工程）ＤＩＣ株式会社製銅フタロシアニンクルードをアトライターにて乾式磨砕を行い、銅フタロシアニン磨砕物を得た。
【００７７】
（第二工程）この銅フタロシアニン磨砕物２００．０部に対し、ロジン溶解液３３０．０部、（１）銅フタロシアニンスルホン酸溶解液４５０．０部加えた。これに２２０．０部の水を追加し、９３℃まで加熱した。加熱終了後直ちにキシレン１５部を加え、９３℃で３時間攪拌した。攪拌終了後、（２）銅フタロシアニンスルホン酸溶解液３３６．５部を追加し、９３℃で１時間追加分散した。分散終了後、１００℃まで昇温しキシレンを留去した。留去後全体量が４０００．０部となるまで水を追加し、９％酢酸水溶液を３０分かけて滴下しｐＨ３．９に調整した。これに５００．０部のラウリルアミン(１級アンモニウム(モノアルキル))酢酸溶解液を加え１時間攪拌処理した。その後ろ過し、顔料プレスケーキを２５０．０部のイオン交換水でリスラリーした。攪拌処理終了後、スプレードライヤーにて乾燥しパウダー状の顔料組成物を得た。得られたパウダー顔料組成物全量に対し、銅フタロシアニンスルホン酸４級ジメチルジアルキル(C＝１８)アンモニウム塩７．３部をパウダー配合した。これによりパウダー状の顔料組成物を得た。
【００７８】
実施例２で用いた次の項目について以下説明する。
・ロジン溶解液について
水３２０．０部に２０．０％水酸化ナトリウム水溶液を１５．０部、水添ロジンを１５．０部加え、加熱攪拌により水添ロジンを溶解させたもの。
・上記（１）銅フタロシアニンスルホン酸溶解液について
水４３４．３部へ２０％水酸化ナトリウム水溶液７．４部、平均置換基数１．０の銅フタロシアニンスルホン酸８．３部を加え、加熱攪拌により平均置換基数１．０の銅フタロシアニンスルホン酸を溶解させたもの。
・上記（２）銅フタロシアニンスルホン酸溶解液について
水３２３．２部へ２０％水酸化ナトリウム水溶液４．３部、平均置換基数１．０の銅フタロシアニンスルホン酸９．０部を加え、加熱攪拌により平均置換基数１．０の銅フタロシアニンスルホン酸を溶解させたもの。
・ラウリルアミン(１級アンモニウム(モノアルキル))酢酸溶解液について
水４７１．８部へ９９％酢酸２２．０部、ラウリルアミン４．７部を加え、ラウリルアミンを加熱攪拌によりを溶解させたもの。
・銅フタロシアニンスルホン酸４級ジメチルジアルキル(Ｃ＝１８)塩のパウダー作成方法
水４４０．０部に２０％水酸化ナトリウム水溶液３．６部と平均置換基数１．０の銅フタロシアニンスルホン酸１７．３部を加え加熱攪拌により溶解させた。そこへ水４７１．８部に９９％酢酸２２，０部と塩化ジメチルジアルキル(Ｃ＝１８)アンモニウム２７．５部を加え、加熱攪拌により溶解させたものを滴下した。ｐＨを７〜８の弱アルカリに調整し、ろ過により平均置換基数１．０の銅フタロシアニンスルホン酸４級ジメチルジアルキル(Ｃ＝１８)アンモニウム塩のプレスケーキを得た。これを乾燥、粉砕しパウダー状の平均置換基数１．０の銅フタロシアニンスルホン酸４級ジメチルジアルキル(C＝１８)アンモニウム塩を得た。
【００７９】
実施例３
（第一工程）ＤＩＣ株式会社製銅フタロシアニンクルードをアトライターにて乾式磨砕を行い、銅フタロシアニン磨砕物を得た。
【００８０】
（第二工程）この銅フタロシアニン磨砕物２００．０部に対し、ロジン溶解液３３０．０部、（１）銅フタロシアニンスルホン酸溶解液４５０．０部加えた。これに２２０．０部の水を追加し、９３℃まで加熱した。加熱終了後直ちにキシレン１５部を加え、９３℃で３時間攪拌した。攪拌終了後、（２）銅フタロシアニンスルホン酸溶解液３３６．５部を追加し、９３℃で１時間追加分散した。分散終了後、１００℃まで昇温しキシレンを留去した。留去後全体量が４０００．０部となるまで水を追加し、９％酢酸水溶液を３０分かけて滴下しｐＨ３．９に調整した。これに５００．０部のラウリルアミン(１級アンモニウム(モノアルキル))酢酸溶解液を加え１時間攪拌処理した。その後ろ過し、顔料プレスケーキを２５０．０部のイオン交換水でリスラリーした。攪拌処理終了後、スプレードライヤーにて乾燥しパウダー状の顔料組成物を得た。得られたパウダー顔料組成物全量に対し、銅フタロシアニンスルホン酸４級ジメチルジアルキル(C＝１８)アンモニウム塩４．８部をパウダー配合した。これによりパウダー状の顔料組成物を得た。
【００８１】
実施例３で用いた次の項目について以下説明する。
・ロジン溶解液について
水３２０．０部に２０．０％水酸化ナトリウム水溶液を１５．０部、水添ロジンを１５．０部加え、加熱攪拌により水添ロジンを溶解させたもの。
・上記（１）銅フタロシアニンスルホン酸溶解液について
水４３４．３部へ２０％水酸化ナトリウム水溶液７．４部、平均置換基数１．０の銅フタロシアニンスルホン酸８．３部を加え、加熱攪拌により平均置換基数１．０の銅フタロシアニンスルホン酸を溶解させたもの。
・上記（２）銅フタロシアニンスルホン酸溶解液について
水３２３．２部へ２０％水酸化ナトリウム水溶液４．３部、平均置換基数１．０の銅フタロシアニンスルホン酸９．０部を加え、加熱攪拌により平均置換基数１．０の銅フタロシアニンスルホン酸を溶解させたもの。
・ラウリルアミン(１級アンモニウム(モノアルキル))酢酸溶解液について
水４７１．８部へ９９％酢酸２２．０部、ラウリルアミン４．７部を加え、ラウリルアミンを加熱攪拌によりを溶解させたもの。
・銅フタロシアニンスルホン酸４級ジメチルジアルキル(Ｃ＝１８)塩のパウダー作成方法
水４４０．０部に２０％水酸化ナトリウム水溶液３．６部と平均置換基数１．０の銅フタロシアニンスルホン酸１７．３部を加え加熱攪拌により溶解させた。そこへ水４７１．８部に９９％酢酸２２，０部と塩化ジメチルジアルキル(Ｃ＝１８)アンモニウム２７．５部を加え、加熱攪拌により溶解させたものを滴下した。ｐＨを７〜８の弱アルカリに調整し、ろ過により平均置換基数１．０の銅フタロシアニンスルホン酸４級ジメチルジアルキル(Ｃ＝１８)アンモニウム塩のプレスケーキを得た。これを乾燥、粉砕しパウダー状の平均置換基数１．０の銅フタロシアニンスルホン酸４級ジメチルジアルキル(C＝１８)アンモニウム塩を得た。
【００８２】
実施例４
（第一工程）ＤＩＣ株式会社製銅フタロシアニンクルードをアトライターにて乾式磨砕を行い、銅フタロシアニン磨砕物を得た。
【００８３】
（第二工程）この銅フタロシアニン磨砕物２００．０部に対し、ロジン溶解液３３０．０部、（１）銅フタロシアニンスルホン酸溶解液４５０．０部加えた。これに２２０．０部の水を追加し、９３℃まで加熱した。加熱終了後直ちにキシレン１５部を加え、９３℃で３時間攪拌した。攪拌終了後、（２）銅フタロシアニンスルホン酸溶解液３３６．５部を追加し、９３℃で１時間追加分散した。分散終了後、１００℃まで昇温しキシレンを留去した。留去後全体量が４０００．０部となるまで水を追加し、９％酢酸水溶液を３０分かけて滴下しｐＨ３．９に調整した。これに５００．０部のラウリルアミン(１級アンモニウム(モノアルキル))酢酸溶解液を加え１時間攪拌処理した。その後ろ過し、顔料プレスケーキを２５０．０部のイオン交換水でリスラリーした。攪拌処理終了後、スプレードライヤーにて乾燥しパウダー状の顔料組成物を得た。得られたパウダー顔料組成物全量に対し、銅フタロシアニンスルホン酸４級ジメチルジアルキル(C＝１８)アンモニウム塩２．４部をパウダー配合した。これによりパウダー状の顔料組成物を得た。
【００８４】
得られた顔料組成物のＩＲチャートを図２に示す。
【００８５】
１０３０ｃｍ−１付近に銅フタロシアニンスルホン酸、３０００ｃｍ−１付近に銅フタロシアニンスルホン酸４級アンモニウム塩の吸収が見られた。
【００８６】
実施例４で用いた次の項目について以下説明する。
・ロジン溶解液について
水３２０．０部に２０．０％水酸化ナトリウム水溶液を１５．０部、水添ロジンを１５．０部加え、加熱攪拌により水添ロジンを溶解させたもの。
・上記（１）銅フタロシアニンスルホン酸溶解液について
水４３４．３部へ２０％水酸化ナトリウム水溶液７．４部、平均置換基数１．０の銅フタロシアニンスルホン酸８．３部を加え、加熱攪拌により平均置換基数１．０の銅フタロシアニンスルホン酸を溶解させたもの。
・上記（２）銅フタロシアニンスルホン酸溶解液について
水３２３．２部へ２０％水酸化ナトリウム水溶液４．３部、平均置換基数１．０の銅フタロシアニンスルホン酸９．０部を加え、加熱攪拌により平均置換基数１．０の銅フタロシアニンスルホン酸を溶解させたもの。
・ラウリルアミン(１級アンモニウム(モノアルキル))酢酸溶解液について
水４７１．８部へ９９％酢酸２２．０部、ラウリルアミン４．７部を加え、ラウリルアミンを加熱攪拌によりを溶解させたもの。
・銅フタロシアニンスルホン酸４級ジメチルジアルキル(Ｃ＝１８)塩のパウダー作成方法
水４４０．０部に２０％水酸化ナトリウム水溶液３．６部と平均置換基数１．０の銅フタロシアニンスルホン酸１７．３部を加え加熱攪拌により溶解させた。そこへ水４７１．８部に９９％酢酸２２，０部と塩化ジメチルジアルキル(Ｃ＝１８)アンモニウム２７．５部を加え、加熱攪拌により溶解させたものを滴下した。ｐＨを７〜８の弱アルカリに調整し、ろ過により平均置換基数１．０の銅フタロシアニンスルホン酸４級ジメチルジアルキル(Ｃ＝１８)アンモニウム塩のプレスケーキを得た。これを乾燥、粉砕しパウダー状の平均置換基数１．０の銅フタロシアニンスルホン酸４級ジメチルジアルキル(C＝１８)アンモニウム塩を得た。
【００８７】
実施例５
（第一工程）ＤＩＣ株式会社製銅フタロシアニンクルードをアトライターにて乾式磨砕を行い、銅フタロシアニン磨砕物を得た。
【００８８】
（第二工程）この銅フタロシアニン磨砕物２００．０部に対し、ロジン溶解液３３０．０部、（１）銅フタロシアニンスルホン酸溶解液４５０．０部加えた。これに２２０．０部の水を追加し、９３℃まで加熱した。加熱終了後直ちにキシレン１５部を加え、９３℃で３時間攪拌した。攪拌終了後、（２）銅フタロシアニンスルホン酸溶解液３３６．５部を追加し、９３℃で１時間追加分散した。分散終了後、１００℃まで昇温しキシレンを留去した。留去後全体量が４０００．０部となるまで水を追加し、９％酢酸水溶液を３０分かけて滴下しｐＨ３．９に調整した。これに５００．０部のラウリルアミン(１級アンモニウム(モノアルキル))酢酸溶解液を加え１時間攪拌処理した。その後ろ過し、顔料プレスケーキを２５０．０部のイオン交換水でリスラリーした。攪拌処理終了後、スプレードライヤーにて乾燥しパウダー状の顔料組成物を得た。得られたパウダー顔料組成物全量に対し、銅フタロシアニンスルホン酸４級ジメチルジアルキル(C＝１８)アンモニウム塩２２．０部をパウダー配合した。これによりパウダー状の顔料組成物を得た。
【００８９】
実施例５で用いた次の項目について以下説明する。
・ロジン溶解液について
水３２０．０部に２０．０％水酸化ナトリウム水溶液を１５．０部、水添ロジンを１５．０部加え、加熱攪拌により水添ロジンを溶解させたもの。
・上記（１）銅フタロシアニンスルホン酸溶解液について
水４３４．３部へ２０％水酸化ナトリウム水溶液７．４部、平均置換基数１．０の銅フタロシアニンスルホン酸８．３部を加え、加熱攪拌により平均置換基数１．０の銅フタロシアニンスルホン酸を溶解させたもの。
・上記（２）銅フタロシアニンスルホン酸溶解液について
水３２３．２部へ２０％水酸化ナトリウム水溶液４．３部、平均置換基数１．０の銅フタロシアニンスルホン酸９．０部を加え、加熱攪拌により平均置換基数１．０の銅フタロシアニンスルホン酸を溶解させたもの。
・ラウリルアミン(１級アンモニウム(モノアルキル))酢酸溶解液について
水４７１．８部へ９９％酢酸２２．０部、ラウリルアミン４．７部を加え、ラウリルアミンを加熱攪拌によりを溶解させたもの。
・銅フタロシアニンスルホン酸４級ジメチルジアルキル(Ｃ＝１８)塩のパウダー作成方法
水４４０．０部に２０％水酸化ナトリウム水溶液３．６部と平均置換基数１．０の銅フタロシアニンスルホン酸１７．３部を加え加熱攪拌により溶解させた。そこへ水４７１．８部に９９％酢酸２２，０部と塩化ジメチルジアルキル(Ｃ＝１８)アンモニウム２７．５部を加え、加熱攪拌により溶解させたものを滴下した。ｐＨを７〜８の弱アルカリに調整し、ろ過により平均置換基数１．０の銅フタロシアニンスルホン酸４級ジメチルジアルキル(Ｃ＝１８)アンモニウム塩のプレスケーキを得た。これを乾燥、粉砕しパウダー状の平均置換基数１．０の銅フタロシアニンスルホン酸４級ジメチルジアルキル(C＝１８)アンモニウム塩を得た。
【００９０】
実施例６
（第一工程）ＤＩＣ株式会社製銅フタロシアニンクルードをアトライターにて乾式磨砕を行い、銅フタロシアニン磨砕物を得た。
【００９１】
（第二工程）この銅フタロシアニン磨砕物２００．０部に対し、ロジン溶解液３３０．０部、（１）銅フタロシアニンスルホン酸溶解液４５０．０部加えた。これに２２０．０部の水を追加し、９３℃まで加熱した。加熱終了後直ちにキシレン１５部を加え、９３℃で３時間攪拌した。攪拌終了後、（２）銅フタロシアニンスルホン酸溶解液３３６．５部を追加し、９３℃で１時間追加分散した。分散終了後、１００℃まで昇温しキシレンを留去した。留去後全体量が４０００．０部となるまで水を追加し、９％酢酸水溶液を３０分かけて滴下しｐＨ３．９に調整した。これに５００．０部のラウリルアミン(１級アンモニウム(モノアルキル))酢酸溶解液を加え１時間攪拌処理した。その後ろ過し、顔料プレスケーキを２５０．０部のイオン交換水でリスラリーした。攪拌処理終了後、スプレードライヤーにて乾燥しパウダー状の顔料組成物を得た。得られたパウダー顔料組成物全量に対し、銅フタロシアニンスルホン酸４級ジメチルジアルキル(C＝１８)アンモニウム塩２９．４部をパウダー配合した。これによりパウダー状の顔料組成物を得た。
【００９２】
実施例６で用いた次の項目について以下説明する。
・ロジン溶解液について
水３２０．０部に２０．０％水酸化ナトリウム水溶液を１５．０部、水添ロジンを１５．０部加え、加熱攪拌により水添ロジンを溶解させたもの。
・上記（１）銅フタロシアニンスルホン酸溶解液について
水４３４．３部へ２０％水酸化ナトリウム水溶液７．４部、平均置換基数１．０の銅フタロシアニンスルホン酸８．３部を加え、加熱攪拌により平均置換基数１．０の銅フタロシアニンスルホン酸を溶解させたもの。
・上記（２）銅フタロシアニンスルホン酸溶解液について
水３２３．２部へ２０％水酸化ナトリウム水溶液４．３部、平均置換基数１．０の銅フタロシアニンスルホン酸９．０部を加え、加熱攪拌により平均置換基数１．０の銅フタロシアニンスルホン酸を溶解させたもの。
・ラウリルアミン(１級アンモニウム(モノアルキル))酢酸溶解液について
水４７１．８部へ９９％酢酸２２．０部、ラウリルアミン４．７部を加え、ラウリルアミンを加熱攪拌によりを溶解させたもの。
・銅フタロシアニンスルホン酸４級ジメチルジアルキル(Ｃ＝１８)塩のパウダー作成方法
水４４０．０部に２０％水酸化ナトリウム水溶液３．６部と平均置換基数１．０の銅フタロシアニンスルホン酸１７．３部を加え加熱攪拌により溶解させた。そこへ水４７１．８部に９９％酢酸２２，０部と塩化ジメチルジアルキル(Ｃ＝１８)アンモニウム２７．５部を加え、加熱攪拌により溶解させたものを滴下した。ｐＨを７〜８の弱アルカリに調整し、ろ過により平均置換基数１．０の銅フタロシアニンスルホン酸４級ジメチルジアルキル(Ｃ＝１８)アンモニウム塩のプレスケーキを得た。これを乾燥、粉砕しパウダー状の平均置換基数１．０の銅フタロシアニンスルホン酸４級ジメチルジアルキル(C＝１８)アンモニウム塩を得た。
【００９３】
実施例７
（第一工程）ＤＩＣ株式会社製銅フタロシアニンクルードをアトライターにて乾式磨砕を行い、銅フタロシアニン磨砕物を得た。
【００９４】
（第二工程）この銅フタロシアニン磨砕物２００．０部に対し、ロジン溶解液３３０．０部、（１）銅フタロシアニンスルホン酸溶解液４５０．０部加えた。これに２２０．０部の水を追加し、９３℃まで加熱した。加熱終了後直ちにキシレン１５部を加え、９３℃で３時間攪拌した。攪拌終了後、（２）銅フタロシアニンスルホン酸溶解液３３６．５部を追加し、９３℃で１時間追加分散した。分散終了後、１００℃まで昇温しキシレンを留去した。留去後全体量が４０００．０部となるまで水を追加し、９％酢酸水溶液を３０分かけて滴下しｐＨ３．９に調整した。これに５００．０部のラウリルアミン(１級アンモニウム(モノアルキル))酢酸溶解液を加え１時間攪拌処理した。これに銅フタロシアニンスルホン酸４級ジメチルジアルキル(Ｃ＝１８)アンモニウム塩のパウダーを７．３部加え更に３０分攪拌処理した。その後ろ過し、顔料プレスケーキを２５０．０部のイオン交換水でリスラリーした。攪拌処理終了後、スプレードライヤーにて乾燥しパウダー状の顔料組成物を得た。  
【００９５】
実施例７で用いた次の項目について以下説明する。
・ロジン溶解液について
水３２０．０部に２０．０％水酸化ナトリウム水溶液を１５．０部、水添ロジンを１５．０部加え、加熱攪拌により水添ロジンを溶解させたもの。
・上記（１）銅フタロシアニンスルホン酸溶解液について
水４３４．３部へ２０％水酸化ナトリウム水溶液７．４部、平均置換基数０．８の銅フタロシアニンスルホン酸８．３部を加え、加熱攪拌により平均置換基数０．８のフタロシアニンスルホン酸を溶解させたもの。
・上記（２）銅フタロシアニンスルホン酸溶解液について
水３２３．２部へ２０％水酸化ナトリウム水溶液４．３部、平均置換基数０．８の銅フタロシアニンスルホン酸９．０部を加え、加熱攪拌により平均置換基数０．８の銅フタロシアニンスルホン酸を溶解させたもの。
・ラウリルアミン(１級アンモニウム(モノアルキル))酢酸溶解液について
水４７１．８部へ９９％酢酸２２．０部、ラウリルアミン４．７部を加え、ラウリルアミンを加熱攪拌によりを溶解させたもの。
・銅フタロシアニンスルホン酸４級ジメチルジアルキル(Ｃ＝１８)塩のパウダー作成方法
水４４０．０部に２０％水酸化ナトリウム水溶液３．６部と平均置換基数０．８の銅フタロシアニンスルホン酸１７．３部を加え加熱攪拌により溶解させた。そこへ水４７１．８部に９９％酢酸２２，０部と塩化ジメチルジアルキル(Ｃ＝１８)アンモニウム２７．５部を加え、加熱攪拌により溶解させたものを滴下した。ｐＨを７〜８の弱アルカリに調整し、ろ過により平均置換基数０．８の銅フタロシアニンスルホン酸４級ジメチルジアルキル(Ｃ＝１８)アンモニウム塩のプレスケーキを得た。これを乾燥、粉砕しパウダー状の平均置換基数０．８の銅フタロシアニンスルホン酸４級ジメチルジアルキル(C＝１８)アンモニウム塩を得た。
【００９６】
比較例１
（第一工程）ＤＩＣ株式会社製銅フタロシアニンクルードをアトライターにて乾式磨砕を行い、銅フタロシアニン磨砕物を得た。
【００９７】
（第二工程）この銅フタロシアニン磨砕物２００．０部に対し、ロジン溶解液３３０．０部、（１）銅フタロシアニンスルホン酸溶解液４５０．０部加えた。これに２２０．０部の水を追加し、９３℃まで加熱した。加熱終了後直ちにキシレン１５部を加え、９３℃で３時間攪拌した。攪拌終了後、（２）銅フタロシアニンスルホン酸溶解液３３６．５部を追加し、９３℃で１時間追加分散した。分散終了後、１００℃まで昇温しキシレンを留去した。留去後全体量が４０００．０部となるまで水を追加し、９％酢酸水溶液を３０分かけて滴下しｐＨ３．９に調整した。これに５００．０部のラウリルアミン(１級アンモニウム(モノアルキル))酢酸溶解液を加え１時間攪拌処理した。その後ろ過し、顔料プレスケーキを２５０．０部のイオン交換水でリスラリーした。攪拌処理終了後、スプレードライヤーにて乾燥しパウダー状の顔料組成物を得た。
【００９８】
得られた顔料組成物のＩＲチャートを図３に示す。
【００９９】
１０３０ｃｍ−１付近に銅フタロシアニンスルホン酸の吸収が見られた。
【０１００】
比較例１で用いた次の項目について以下説明する。
・ロジン溶解液について
水３２０．０部に２０．０％水酸化ナトリウム水溶液を１５．０部、水添ロジンを１５．０部加え、加熱攪拌により水添ロジンを溶解させたもの。
・上記（１）銅フタロシアニンスルホン酸溶解液について
水４３４．３部へ２０％水酸化ナトリウム水溶液７．４部、平均置換基数１．０の銅フタロシアニンスルホン酸８．３部を加え、加熱攪拌により平均置換基数１．０の銅フタロシアニンスルホン酸を溶解させたもの。
・上記（２）銅フタロシアニンスルホン酸溶解液について
水３２３．２部へ２０％水酸化ナトリウム水溶液４．３部、平均置換基数１．０の銅フタロシアニンスルホン酸９．０部を加え、加熱攪拌により平均置換基数１．０の銅フタロシアニンスルホン酸を溶解させたもの。
・ラウリルアミン(１級アンモニウム(モノアルキル))酢酸溶解液について
水４７１．８部へ９９％酢酸２２．０部、ラウリルアミン４．７部を加え、ラウリルアミンを加熱攪拌によりを溶解させたもの。
【０１０１】
比較例２
（第一工程）ＤＩＣ株式会社製銅フタロシアニンクルードをアトライターにて乾式磨砕を行い、銅フタロシアニン磨砕物を得た。
【０１０２】
（第二工程）この銅フタロシアニン磨砕物２００．０部に対し、ロジン溶解液３３０．０部、（１）銅フタロシアニンスルホン酸溶解液４５０．０部加えた。これに２２０．０部の水を追加し、９３℃まで加熱した。加熱終了後直ちにキシレン１５部を加え、９３℃で３時間攪拌した。攪拌終了後、（２）銅フタロシアニンスルホン酸溶解液３３６．５部を追加し、９３℃で１時間追加分散した。分散終了後、１００℃まで昇温しキシレンを留去した。留去後全体量が４０００．０部となるまで水を追加し、９％酢酸水溶液を３０分かけて滴下しｐＨ３．９に調整した。これに５００．０部のジメチルジアルキル（Ｃ＝１８）酢酸溶解液を加え１時間攪拌処理した。その後ろ過し、顔料プレスケーキを２５０．０部のイオン交換水でリスラリーした。攪拌処理終了後、スプレードライヤーにて乾燥しパウダー状の顔料組成物を得た。
【０１０３】
比較例２で用いた次の項目について以下説明する。
・ロジン溶解液について
水３２０．０部に２０．０％水酸化ナトリウム水溶液を１５．０部、水添ロジンを１５．０部加え、加熱攪拌により水添ロジンを溶解させたもの。
・上記（１）銅フタロシアニンスルホン酸溶解液について
水４３４．３部へ２０％水酸化ナトリウム水溶液７．４部、平均置換基数１．０の銅フタロシアニンスルホン酸８．３部を加え、加熱攪拌により平均置換基数１．０の銅フタロシアニンスルホン酸を溶解させたもの。
・上記（２）銅フタロシアニンスルホン酸溶解液について
水３２３．２部へ２０％水酸化ナトリウム水溶液４．３部、平均置換基数１．０の銅フタロシアニンスルホン酸９．０部を加え、加熱攪拌により平均置換基数１．０の銅フタロシアニンスルホン酸を溶解させたもの。
・ジメチルジアルキル（Ｃ＝１８）酢酸溶解液について
水４６５．０部へ９９％酢酸２２部、塩化ジメチルジアルキル（Ｃ＝１８）アンモニウム１３．０部(４級アンモニウムとして９．８部)を加え、塩化ジメチルジアルキル（Ｃ＝１１８）アンモニウムを加熱攪拌によりを溶解させたもの。
【０１０４】
比較例３
ＤＩＣ株式会社製銅フタロシアニンクルードをアトライターにて乾式磨砕を行い、銅フタロシアニン磨砕物を得た。この銅フタロシアニン磨砕物１３５０部に対し３９６０部のイソブタノールと８０４０部の水を加えた。８９℃まで加熱し１時間還流顔料化させた後イソブタノールを留去した。その後全量が１２０００部となるまで水を追加した。それをスプレードライヤーにて乾燥しパウダー顔料を得た。この銅フタロシアニンパウダー顔料１００．０部に対し、銅フタロシアニンスルホン酸４級ジメチルジアルキル(Ｃ＝１８)アンモニウム塩１３．０部をパウダー配合した。これによりパウダー状の顔料組成物を得た。
【０１０５】
比較例３で用いた次の項目について以下説明する。
・銅フタロシアニンスルホン酸４級ジメチルジアルキル(Ｃ＝１８)塩のパウダー作成方法
水４４０．０部に２０％水酸化ナトリウム水溶液３．６部と平均置換基数１．０の銅フタロシアニンスルホン酸１７．３部を加え加熱攪拌により溶解させた。そこへ水４７１．８部に９９％酢酸２２，０部と塩化ジメチルジアルキル(Ｃ＝１８)アンモニウム２７．５部を加え、加熱攪拌により溶解させたものを滴下した。ｐＨを７〜８の弱アルカリに調整し、ろ過により平均置換基数１．０の銅フタロシアニンスルホン酸４級ジメチルジアルキル(Ｃ＝１８)アンモニウム塩のプレスケーキを得た。これを乾燥、粉砕しパウダー状の平均置換基数１．０の銅フタロシアニンスルホン酸４級ジメチルジアルキル(C＝１８)アンモニウム塩を得た。
【０１０６】
比較例４
ＤＩＣ株式会社製銅フタロシアニンクルードをアトライターにて乾式磨砕を行い、銅フタロシアニン磨砕物を得た。この銅フタロシアニン磨砕物１３５０部に対し３９６０部のイソブタノールと８０４０部の水を加えた。８９℃まで加熱し１時間還流顔料化させた後イソブタノールを留去した。その後全量が１２０００部となるまで水を追加した。それをスプレードライヤーにて乾燥しパウダー顔料を得た。この銅フタロシアニンパウダー顔料１００．０部に対し、銅フタロシアニンスルホン酸４級ジメチルジアルキル(Ｃ＝１８)アンモニウム塩６．５部をパウダー配合した。これによりパウダー状の顔料組成物を得た。
【０１０７】
比較例４で用いた次の項目について以下説明する。
・銅フタロシアニンスルホン酸４級ジメチルジアルキル(Ｃ＝１８)塩のパウダー作成方法
水４４０．０部に２０％水酸化ナトリウム水溶液３．６部と平均置換基数１．０の銅フタロシアニンスルホン酸１７．３部を加え加熱攪拌により溶解させた。そこへ水４７１．８部に９９％酢酸２２，０部と塩化ジメチルジアルキル(Ｃ＝１８)アンモニウム２７．５部を加え、加熱攪拌により溶解させたものを滴下した。ｐＨを７〜８の弱アルカリに調整し、ろ過により平均置換基数１．０の銅フタロシアニンスルホン酸４級ジメチルジアルキル(Ｃ＝１８)アンモニウム塩のプレスケーキを得た。これを乾燥、粉砕しパウダー状の平均置換基数１．０の銅フタロシアニンスルホン酸４級ジメチルジアルキル(C＝１８)アンモニウム塩を得た。
【０１０８】
比較例５
ＤＩＣ株式会社製銅フタロシアニンクルードをアトライターにて乾式磨砕を行い、銅フタロシアニン磨砕物を得た。この銅フタロシアニン磨砕物１３５０部に対し３９６０部のイソブタノールと８０４０部の水を加えた。８９℃まで加熱し１時間還流顔料化させた後イソブタノールを留去した。その後全量が１２０００部となるまで水を追加した。それをスプレードライヤーにて乾燥しパウダー顔料を得た。この銅フタロシアニンパウダー顔料１００．０部に対し、銅フタロシアニンスルホン酸４級ジメチルジアルキル(Ｃ＝１８)アンモニウム塩１１．０部をパウダー配合した。これによりパウダー状の顔料組成物を得た。
【０１０９】
比較例５で用いた次の項目について以下説明する。
・銅フタロシアニンスルホン酸４級ジメチルジアルキル(Ｃ＝１８)塩のパウダー作成方法
水４４０．０部に２０％水酸化ナトリウム水溶液３．６部と平均置換基数１．０の銅フタロシアニンスルホン酸１７．３部を加え加熱攪拌により溶解させた。そこへ水４７１．８部に９９％酢酸２２，０部と塩化ジメチルジアルキル(Ｃ＝１８)アンモニウム２７．５部を加え、加熱攪拌により溶解させたものを滴下した。ｐＨを７〜８の弱アルカリに調整し、ろ過により平均置換基数１．０の銅フタロシアニンスルホン酸４級ジメチルジアルキル(Ｃ＝１８)アンモニウム塩のプレスケーキを得た。これを乾燥、粉砕しパウダー状の平均置換基数１．０の銅フタロシアニンスルホン酸４級ジメチルジアルキル(C＝１８)アンモニウム塩を得た。
【０１１０】
比較例６
ＤＩＣ株式会社製銅フタロシアニンクルードをアトライターにて乾式磨砕を行い、銅フタロシアニン磨砕物を得た。この銅フタロシアニン磨砕物１３５０部に対し３９６０部のイソブタノールと８０４０部の水を加えた。８９℃まで加熱し１時間還流顔料化させた後イソブタノールを留去した。その後全量が１２０００部となるまで水を追加した。それをスプレードライヤーにて乾燥しパウダー顔料を得た。この銅フタロシアニンパウダー顔料１００．０部に対し、銅フタロシアニンスルホン酸４級ジメチルジアルキル(Ｃ＝１８)アンモニウム塩１７．０部をパウダー配合した。これによりパウダー状の顔料組成物を得た。
【０１１１】
比較例６で用いた次の項目について以下説明する。
・銅フタロシアニンスルホン酸４級ジメチルジアルキル(Ｃ＝１８)塩のパウダー作成方法
水４４０．０部に２０％水酸化ナトリウム水溶液３．６部と平均置換基数１．０の銅フタロシアニンスルホン酸１７．３部を加え加熱攪拌により溶解させた。そこへ水４７１．８部に９９％酢酸２２，０部と塩化ジメチルジアルキル(Ｃ＝１８)アンモニウム２７．５部を加え、加熱攪拌により溶解させたものを滴下した。ｐＨを７〜８の弱アルカリに調整し、ろ過により平均置換基数１．０の銅フタロシアニンスルホン酸４級ジメチルジアルキル(Ｃ＝１８)アンモニウム塩のプレスケーキを得た。これを乾燥、粉砕しパウダー状の平均置換基数１．０の銅フタロシアニンスルホン酸４級ジメチルジアルキル(C＝１８)アンモニウム塩を得た。
【０１１２】
比較例７
ＤＩＣ株式会社製銅フタロシアニンクルードをアトライターにて乾式磨砕を行い、銅フタロシアニン磨砕物を得た。この銅フタロシアニン磨砕物１３５０部に対し３９６０部のイソブタノールと８０４０部の水を加えた。８９℃まで加熱し１時間還流顔料化させた後イソブタノールを留去した。その後全量が１２０００部となるまで水を追加した。それをスプレードライヤーにて乾燥しパウダー顔料を得た。
【０１１３】
得られた顔料組成物のＩＲチャートを図４に示す。
【０１１４】
無処理の銅フタロシアニン顔料のＩＲチャートを示す。
【０１１５】
インキの作成方法
（１）評価インキの作成
顔料１７．３部、ＮＣ樹脂８．９部、１−エトキシ−２−プロパノール（関東化学株式会社製）４８．７部、ｎ−プロピルアルコール（関東化学株式会社製）８．０部、エタノール（関東化学株式会社製）１１．０部、酢酸エチル（関東化学株式会社製）６．１部、ＳＡＺビーズ（東京硝子器械株式会社製ジルコニアＹＴＺボール１．２５φ）１５０部を２００ｍＬガラス瓶に入れ、Ｓｈａｋｅｒ  Ｓｋａｎｄｅｘ  ＳＫ５５０（Ｆａｓｔ  ＆  Ｆｌｕｉｄ  Ｍａｎａｇｅｍｅｎｔ  Ｂ．Ｖ．Ｃｏｍｐａｎｙ製）にて２時間分散し、評価用インキを得た。
（２）インキ粘度調整
必要に応じてエタノール（関東化学株式会社製）を加え粘度を調整した。粘度はザーンカップＮｏ．２（株式会社メイセイ社製）を用いて、２３秒で落ちきるように調整した。（３）色相評価方法
（２）で粘度調整したインキをバーコーター  Ｎｏ．２（ＲＫ Ｐｒｉｎｔ Ｃｏａｔ Ｉｎｓｔｒｕｍｅｎｔｓ社製)を用い展色紙又はアセテートフィルムに展色し、目視にて色相判別を行った。
（４）粘度評価法
ブルックフィールド社製粘度計（モデル：ＤＶ３ＴＲＶＴＪＯ）を使用し、６〜１２０ＲＰＭで粘度を測定した。
（５）再溶解性試験方法
（２）で調整したインキを再溶解性評価用版（名称、メーカー不明）に展色した。その後１分間ドライヤーにて乾燥させた。その後再溶解性評価用版を垂直に立て、上部から乾燥させたインキに対してエタノール（関東化学株式会社製）をかけ流した。乾燥したインキが流れ落ちれば再溶解性良（◎）、落ちなければ不良（×）と判断した。単独で判断がつかない場合は対象とするインキと並べて展色し、比較により優劣を判断した。
【０１１６】
【表１】
2020017197.tif 000005
【０１１７】
グリコールエーテル系インキ評価
＜粘度＞
◎：測定粘度が１５００ｍＰａ・ｓ以下で良好
○：測定粘度が１５００〜２０００ｍＰａ・ｓ間で良好
×：測定粘度が２０００〜３０００ｍＰａ・ｓ以上で不良
××：測定粘度が３０００ｍＰａ・ｓ以上で使用不可
【０１１８】
＜再溶解性＞
◎：インキが全量流れ落ち再溶解性良好
×：インキ流れ落ちず再溶解性不良
【０１１９】
＜色相＞
◎：目視判定で発色・透明性良好
○：目視判定で発色・透明性が使用範囲内
×：目視判定で発色・透明性が劣り使用不可
【０１２０】
実施例１〜７及び比較例１〜７との対比から分かる通り、インキ特性の指標である粘度、印刷適性の指標である再溶解性、および色相について良好な結果を得る為には、一般式（Ｉ）、一般式（ＩＩ）、一般式（ＩＩＩ）の誘導体を全て含有している事が必要であることが分かる。
【図１】
2020017197.tif 000009
【図２】
2020017197.tif 000010
【図３】
2020017197.tif 000011
【図４】
2020017197.tif 000012
【国際調査報告】
2020017197.tif 000013
2020017197.tif 000014
2020017197.tif 000015
2020017197.tif 000016